(57)【要約】  本発明は、希土類窒化物材料、および希土類窒化物材料を不動態化するための除去可能なキャッピングを含む構造体またはデバイスに関する。
2020509573.tif 000002
【特許請求の範囲】
【請求項１】
−  希土類窒化物材料（３）、および
−  該希土類窒化物材料を不動態化するための除去可能なキャッピング（５）
を含む構造体またはデバイス（１）であって、該除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなる；またはインジウムだけからなる、前記構造体またはデバイス。
【請求項２】
キャッピング（５）は、エピタキシャルキャッピング層であり、またはキャッピング（５）は、多結晶もしくは非晶質キャッピング層である、請求項１に記載の構造体またはデバイス（１）。
【請求項３】
希土類窒化物材料（３）は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択される希土類窒化物を含むもしくはそれからなり；
かつ／または希土類窒化物材料（３）は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択された任意の２種以上の希土類窒化物の希土類窒化物合金を含むもしくはそれからなる、
請求項１または２に記載の構造体またはデバイス（１）。
【請求項４】
希土類窒化物材料（３）は、ベリリウム、マグネシウム、カルシウム、ストロンチウム、バリウムまたはラジウムである少なくとも１種の元素がドープされている、請求項１〜３のいずれか１項に記載の構造体またはデバイス（１）。
【請求項５】
希土類窒化物材料（３）は、少なくとも一層または複数の連続層を含み、該少なくとも一層または多層は、希土類窒化物および／または希土類窒化物の合金を含むまたはそれからなる、請求項１〜４のいずれか１項に記載の構造体またはデバイス（１）。
【請求項６】
基材（９）またはテンプレート（７）をさらに含み、希土類窒化物材料（３）は、該基材（９）もしくはテンプレート（７）上に配置され、または該基材もしくはテンプレートと直接接触している、請求項１〜５のいずれか１項に記載の構造体またはデバイス（１）。
【請求項７】
基材（９）またはテンプレート（７）、ならびに該基材（９）またはテンプレート（１１）と希土類窒化物材料（３）の間に配置された少なくとも１種の追加の光学または電気的に活性な層をさらに含む、請求項１〜５のいずれか１項に記載の構造体またはデバイス（１）。
【請求項８】
除去可能な不動態化キャッピング（５）を含む希土類窒化物構造体（１）または希土類窒化物デバイス（１）を製造するための方法であって、
−  希土類窒化物材料（３）を提供する工程；および
−  該希土類窒化物材料（３）を不動態化するための除去可能なキャッピング（５）を堆積させる工程
を含み；該除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる、前記方法。
【請求項９】
希土類窒化物材料（３）を不動態化するためのキャッピング（５）を除去するための方法であって、
−  希土類窒化物材料（３）および該希土類窒化物材料（３）を不動態化するための除去可能なキャッピング（５）を含む構造体またはデバイス（１）を形成する工程；ならびに
−  真空下における蒸発または昇華によって該キャッピング（５）を除去する工程
を含み；該除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる、前記方法。
【請求項１０】
請求項９に記載の方法によって製造される構造体。
【請求項１１】
請求項１０に記載の構造体を含むデバイス。
【請求項１２】
−  希土類窒化物材料（３）、および
−  該希土類窒化物材料を不動態化するための除去可能なキャッピング（５）
を含む構造体またはデバイス（１）であって、該キャッピング（５）は、６００℃未満および２００℃超の温度、１×１０−４トールもしくは１．３３×ｌ０−２Ｐａの圧力での真空下における蒸発または昇華によって除去可能な金属系キャッピングである、前記構造体またはデバイス。
【請求項１３】
キャッピング（５）は、希土類窒化物材料（３）の電気および／または光学特性を改変することなく除去可能である、請求項１２に記載の構造体またはデバイス（１）。
【請求項１４】
キャッピング（５）は、希土類窒化物材料（３）のバルク構造特性を改変することなく除去可能である、請求項１、１２および１３のいずれか１項に記載の構造体またはデバイス（１）。
【請求項１５】
キャッピング（５）は、希土類窒化物材料（３）の格子定数の１％未満、または０．５％未満、または０．１％未満または０．０５％未満の変化をもたらすために除去可能である、請求項１、１２および１３のいずれか１項に記載の構造体またはデバイス（１）。
【請求項１６】
キャッピング（５）は、蒸発／昇華温度が６００°Ｃ未満または５００°Ｃ未満である金属系キャッピングである、請求項１２〜１５のいずれか１項に記載の構造体またはデバイス（１）。
【請求項１７】
除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる、請求項１２〜１６のいずれか１項に記載の構造体またはデバイス（１）。
【請求項１８】
キャッピング（５）は、エピタキシャルキャッピング層であり、またはキャッピング（５）は、多結晶もしくは非晶質キャッピング層である、請求項１２〜１７のいずれか１項に記載の構造体またはデバイス（１）。
【請求項１９】
希土類窒化物材料（３）は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択される希土類窒化物を含むもしくはそれからなり；
かつ／または希土類窒化物材料（３）は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択された任意の２種以上の希土類窒化物の希土類窒化物合金を含むもしくはそれからなる、
請求項１２〜１８のいずれか１項に記載の構造体またはデバイス（１）。
【請求項２０】
希土類窒化物材料（３）は、ベリリウム、マグネシウム、カルシウム、ストロンチウム、バリウムまたはラジウムである少なくとも１種の元素がドープされている、請求項１２〜１９のいずれか１項に記載の構造体またはデバイス（１）。
【請求項２１】
希土類窒化物材料（３）は、少なくとも一層または複数の連続層を含み、該少なくとも一層または多層が、希土類窒化物および／または希土類窒化物の合金を含むまたはそれからなる、請求項１２〜２０のいずれか１項に記載の構造体またはデバイス（１）。
【請求項２２】
基材（９）またはテンプレート（７）をさらに含み、希土類窒化物材料（３）は、該基材（９）もしくはテンプレート（７）上に配置され、または該基材もしくはテンプレートと直接接触している、請求項１２〜２１のいずれか１項に記載の構造体またはデバイス（１）。
【請求項２３】
基材（９）またはテンプレート（７）、ならびに該基材（９）またはテンプレート（１１）と希土類窒化物材料（３）の間に配置された少なくとも１種の追加の光学または電気的に活性な層をさらに含む、請求項１２〜２０のいずれか１項に記載の構造体またはデバイス（１）。
【請求項２４】
除去可能な不動態化キャッピング（５）を含む希土類窒化物構造体（１）または希土類窒化物デバイス（１）を製造するための方法であって、
−  希土類窒化物材料（３）を提供する工程；および
−  該希土類窒化物材料（３）を不動態化するための除去可能なキャッピング（５）を堆積させる工程
を含み；該キャッピング（５）は、該希土類窒化物材料（３）の電気および／もしくは光学特性を改変することなく除去可能であり；または該キャッピング（５）は、該希土類窒化物材料（３）の格子定数の１％未満、もしくは０．５％未満、もしくは０．１％未満もしくは０．０５％未満の変化をもたらすために除去可能である、前記方法。
【請求項２５】
除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる、請求項２４に記載の方法。
【請求項２６】
希土類窒化物材料（３）を不動態化するためのキャッピング（５）を除去するための方法であって、
−  希土類窒化物材料（３）および該希土類窒化物材料（３）を不動態化するための除去可能なキャッピング（５）を含む構造体またはデバイス（１）を形成する工程であり；該キャッピング（５）は、該希土類窒化物材料（３）の電気および／もしくは光学特性を改変することなく除去可能であり；または、該キャッピング（５）は、該希土類窒化物材料（３）の格子定数の１％未満、もしくは０．５％未満、もしくは０．１％未満もしくは０．０５％未満の変化をもたらすために除去可能である、前記工程、ならびに
−  真空下における蒸発または昇華によって該キャッピング（５）を除去する工程
を含む、前記方法。
【請求項２７】
除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる、請求項２６に記載の方法。
【請求項２８】
請求項２６または２７に記載の方法によって製造される構造体。
【請求項２９】
請求項２８に記載の構造体を含むデバイス。
【発明の詳細な説明】
【技術分野】
【０００１】
関連出願の相互参照
本出願は、その全体の内容が本明細書に参照によって組み込まれる、２０１６年１２月７日出願の欧州特許出願第１６２０２６６３．７号の優先権を主張する。
【０００２】
本発明は、希土類窒化物構造体およびデバイスの分野、ならびに除去可能な不動態化キャッピングを含む希土類窒化物構造体または希土類窒化物デバイスを製造するための方法、希土類窒化物材料を不動態化するためのキャッピングを除去するための方法ならびにこれらの方法によって製造される構造体およびこのような構造体を含むデバイスに関する
【背景技術】
【０００３】
希土類は、５７（Ｌａ）から７１（Ｌｕ）の原子番号を有しており、４ｆ軌道が満たされている元素：すなわち、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、およびルテチウム（Ｌｕ）を含む。
【０００４】
それらは原子配置［Ｘｅ］６ｓ２４ｆｎを有し、ｎがＣｅについて１（Ｌａについて０）からＬｕについて１４まで変化し、ほとんどの系列が追加の５ｄ電子を有している。それらの最も一般的なイオン電荷状態は、３＋であり、４ｆ準位はフェルミエネルギーに及ぶ。
【０００５】
それらは最低限よりも多く充填されたｆ殻電子軌道を有する唯一の安定した元素であり、結果として、それらは最大のスピンおよび軌道モーメントを有する元素である。
【０００６】
秩序固体では、それらは最も強力な強磁性材料に寄与し、強い永久磁石を必要とする技術においてそれらの実用性を確実にした寄与である。
【０００７】
それらの名前にかかわらず、それらは、安定核同位体を有していないプロメチウムを除いて、決して珍しくない。
【０００８】
希土類窒化物は、１９６０年代に最初に研究され、そのとき技術開発がランタニド系列の化学的に類似した要素を分離する際に直面する問題を克服した。希土類窒化物は、ほとんど全て強磁性であり、成長条件に強く依存して系列全体にわたって、また坑電界で強く変化する磁性状態を有する。
【０００９】
希土類窒化物は、ほとんど全て典型的に１ｅＶ程度の光学的バンドギャップを有する半導体である。希土類窒化物は、ほとんど全て強磁性半導体である。
【００１０】
希土類窒化物は、スピントロ二クス、赤外線（ＩＲ）検出器、およびＩＩＩ族窒化物半導体化合物への接点などの多様な用途において見込みがある。例えば、希土類窒化物は、スピンフィルタージョセフソン接合、磁気トンネル接合および電界効果トランジスタ構造体の製造において使用されている。
【００１１】
希土類窒化物は、しかしながら、分解および酸化する傾向がある。これを克服するために、基材上の希土類窒化物の薄膜は、一般に、周囲雰囲気との反応を避けるために有効なキャッピング層で不動態化されている。
【００１２】
一連の多結晶または非晶質キャッピング層は、過去に首尾よく試され、文献に報告されており（非特許文献１）、Ｗ、Ｃｒ、Ｃｕ、ＴａＮ、ＮｂＮなどの金属層と、イットリア安定化ジルコニア（ＹＳＺ）、ＧａＮ、ＡｌＮおよびＭｇＦなどの絶縁膜を含む。
【００１３】
多結晶ＡｌＮおよびＧａＮは、光学的測定を可能にするそれらの透明性、それらの成長の容易さ、および時間の経過に伴う良好な化学安定性に帰することができる最も一般的に使用されるキャッピング層である。
【００１４】
特許文献１、特許文献２および特許文献３は、周囲雰囲気との反応を避けるために、希土類窒化物の薄膜のためのキャッピング層を開示している。
【００１５】
しかしながら、例えば電子構造体のためのシンクロトロン系測定および形態キャラクタリゼーションのための表面科学ツールを含む、種々の基本的なキャラクタリゼーション技術のために真空中で除去できるキャッピング層の要求がある。
【００１６】
自身のスピントロニクスまたは光エレクトロニクスデバイスを続いて形成したいと願う顧客または利用者による希土類窒化物薄膜または構造体のその後の使用の要求もある。これには、例えば、後続の希土類窒化物薄膜、ＩＩＩ族窒化物薄膜、トポロジカル絶縁体層、およびナノファブリケーションの側面（パターン形成、エッチング、接触堆積）の成長が含まれる。
【００１７】
しかしながら、特許文献１、特許文献２および特許文献３で言及されているものを含めた、上述のキャッピング層の除去は、下にある希土類窒化物材料の著しく望ましくない構造および表面改質または下にある希土類窒化物材料の電気および／もしくは光学特性の改変を生じる可能性がある。
【先行技術文献】
【特許文献】
【００１８】
【特許文献１】国際公開ＷＯ  ２０１５／１５２７３６号
【特許文献２】国際公開ＷＯ  ２０１５／１５２７３７号
【特許文献３】米国特許ＵＳ２０１６／１８１０９３号
【非特許文献】
【００１９】
【非特許文献１】「Ｒａｒｅ−ｅａｒｔｈ  ｍｏｎｏｎｉｔｒｉｄｅｓ」、Ｐｒｏｇ．  Ｍａｔｅｒ．  Ｓｃｉ．、５８巻、８号、１３１６〜１３６０頁、２０１３年
【発明の概要】
【発明が解決しようとする課題】
【００２０】
結果として、基本的なキャラクタリゼーションは、しばしば非常に限られた関心事である。それはさらに希土類窒化物薄膜または構造体の後続の使用を著しく制限する。
【課題を解決するための手段】
【００２１】
したがって、本開示の一態様は、上記問題を克服する構造体またはデバイスを提供することである。
【００２２】
構造体またはデバイスは、好ましくは希土類窒化物材料、および希土類窒化物材料を不動態化するための除去可能なキャッピングを含む。除去可能な不動態化キャッピングは、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる。
【００２３】
構造体またはデバイスは、好ましくは希土類窒化物材料、および希土類窒化物材料を不動態化するための除去可能なキャッピングを含む。キャッピングは、希土類窒化物材料の電気および／または光学特性を改変することなく除去可能である、除去可能なキャッピングである。
【００２４】
本開示の別の態様によれば、構造体またはデバイスは、好ましくは希土類窒化物材料、および希土類窒化物材料を不動態化するための除去可能なキャッピングを含む。キャッピングは、６００℃未満および２００℃超の温度、１×１０−４トールもしくは１．３３×ｌ０−２Ｐａの圧力での真空下、または５００℃未満および１００℃超の温度、１×１０−８トールもしくは１．３３×ｌ０−６Ｐａの圧力での真空下における蒸発または昇華によって除去可能な金属系キャッピングである。
【００２５】
本開示の別の態様によれば、構造体またはデバイスは、好ましくは希土類窒化物材料、および希土類窒化物材料を不動態化するための除去可能なキャッピングを含む。キャッピングは、希土類窒化物材料のバルク構造特性またはバルク特性を改変することなく除去可能である。
【００２６】
本開示の別の態様によれば、構造体またはデバイスは、好ましくは希土類窒化物材料、および希土類窒化物材料を不動態化するための除去可能なキャッピングを含む。キャッピングは、希土類窒化物材料の格子定数の１％未満、または０．５％未満、または０．１％未満または０．０５％未満の変化をもたらすために除去可能である。
【００２７】
本開示のやはり別の態様によれば、キャッピングは、希土類窒化物材料のバルク構造特性を改変することなく除去可能である。
【００２８】
本開示のさらに別の態様によれば、除去可能な不動態化キャッピングは、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる。
【００２９】
一実施形態では、キャッピングは、エピタキシャルキャッピング層である。
【００３０】
別の実施形態では、キャッピングは、多結晶または非晶質キャッピング層である。
【００３１】
本開示の別の態様によれば、希土類窒化物材料は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択された希土類窒化物を含むもしくはそれからなり；
かつ／または希土類窒化物材料は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択された任意の２種以上の希土類窒化物の希土類窒化物合金を含むもしくはそれからなる。
【００３２】
本開示のさらに別の態様によれば、希土類窒化物材料は、ベリリウム、マグネシウム、カルシウム、ストロンチウム、バリウムまたはラジウムである少なくとも１種の元素がドープされている。
【００３３】
本開示の別の態様によれば、希土類窒化物材料は、少なくとも一層または複数の連続層、希土類窒化物および／または希土類窒化物の合金を含むまたはそれからなる少なくとも一層または多層を含む。
【００３４】
一実施形態では、構造体またはデバイスは、基材またはテンプレートを含み、希土類窒化物材料は、基材もしくはテンプレート上に配置され、または基材またはテンプレートと直接接触している。
【００３５】
別の実施形態では、構造体またはデバイスは、基材またはテンプレート、ならびに基材またはテンプレートと希土類窒化物材料の間に配置された少なくとも１種の追加の光学または電気的に活性な層を含む。
【００３６】
本開示のさらに別の態様によれば、除去可能な不動態化キャッピングを含む希土類窒化物構造体または希土類窒化物デバイスを製造するための方法が提供されている。この方法は、
−  希土類窒化物材料を提供する工程；および
−  希土類窒化物材料を不動態化するための除去可能なキャッピングを堆積させる工程
を含み；キャッピングは、希土類窒化物材料の電気および／または光学特性を改変することなく除去可能である。
【００３７】
本開示の別の態様によれば、希土類窒化物材料を不動態化するためのキャッピングを除去するための方法が提供されている。この方法は、
−  希土類窒化物材料および希土類窒化物材料を不動態化するための除去可能なキャッピングを含む構造体またはデバイスを形成する工程であり；キャッピングは、希土類窒化物材料の電気および／または光学特性を改変することなく除去可能である、前記工程；ならびに
−  真空下における蒸発または昇華によってキャッピングを除去する工程
を含む。
【００３８】
本開示の別の態様によれば、本発明は、上記方法によって製造される構造体およびこのような構造体を含むデバイスに関する。
【００３９】
本発明の上記および他の目的、特徴および利点ならびにそれらを実現する方法は、より明らかになるはずであり、本発明自体は、本発明のいくつかの好ましい実施形態を示す添付図面を参照して以下の説明の研究から最も理解されよう。
【図面の簡単な説明】
【００４０】
【図１ａ】本発明の一態様に基づく例示的な構造体またはデバイスを概略的に示す図である。
【図１ｂ】本発明の別の例示的な態様に基づく別の例示的な構造体またはデバイスを概略的に示す図である。
【図２】（ａ）Ｓｍ＜１−２１０＞方向、（ｂ）Ｓｍ＜１−１００＞方向に沿ったＲＨＥＥＤパターンを示す図である。
【図３】それぞれＡｌＮおよびＧｄＮ層の（１０−１２）および（００２）反射に沿った（１０−１２）Ｓｍ反射の非対称φ−スキャンを示す図である。
【図４】本発明の一態様に基づく例示的な構造体またはデバイスを概略的に示す図である。
【図５】Ｓｍ／ＧｄＮ／ＡｌＮ／Ｓｉ（１１１）を含むアズグロウン（as-grown）構造体（下側曲線）およびＳｍキャッピング層が除去されたＳｍ／ＧｄＮ／ＡｌＮ／Ｓｉ（１１１）を含む初期構造体から形成された構造体であって、ＧａＮキャッピング層で再キャップされた構造体（上側曲線）のω−２θスキャンを示す図である。
【図６ａ】Ｓｍ／ＧｄＮ／ＡｌＮ／Ｓｉ（１１１）を含むアズグロウン構造体（実線の曲線）およびＳｍキャッピング層が除去されたＳｍ／ＧｄＮ／ＡｌＮ／Ｓｉ（１１１）を含む初期構造体から形成された構造体であって、ＧａＮキャッピング層で再キャップされた構造体（破線の曲線）の２５０エルステッドの印加磁場下での面内磁場−冷却（ＦＣ）磁化を示す図である。
【図６ｂ】Ｓｍ／ＧｄＮ／ＡｌＮ／Ｓｉ（１１１）を含むアズグロウン構造体およびＳｍキャッピング層が除去されたＳｍ／ＧｄＮ／ＡｌＮ／Ｓｉ（１１１）を含む初期構造体から形成された構造体であって、ＧａＮキャッピング層で再キャップされた構造体の５Ｋにおける磁場依存磁化を示す図である。
【発明を実施するための形態】
【００４１】
本明細書において、可能ならば、図に共通の同一の要素を示すために、同一の参照符号が用いられる。
【００４２】
図１ａは、一実施形態に基づく例示的な構造体またはデバイス１を概略的に示す。構造体またはデバイス１は、希土類窒化物（ＲＥＮ）材料３、および希土類窒化物材料３を不動態化するための除去可能なキャッピング５を含む。図１ａでは、希土類窒化物（ＲＥＮ）材料３は、例えばＧｄＮであり、除去可能なキャッピング５は、Ｓｍキャッピングである。
【００４３】
例示的に図示した構造体１は、基材９および堆積層１１を含むテンプレート７をさらに含む。希土類窒化物材料３は、テンプレート９の堆積層１１上に配置され、テンプレート７の堆積層１１と直接接触している。
【００４４】
テンプレート７は、基材９に置き換えることができる。希土類窒化物材料３はしたがって、代わりに基材９上に配置または堆積され、基材９と直接接触している。
【００４５】
キャッピング５は、希土類窒化物材料３の電気および／または光学特性を（実質的に）変化または改変することなく希土類窒化物材料３から除去することができる。
【００４６】
その上、キャッピング５は、希土類窒化物材料３が構造的に変化または改変することなく、すなわち、希土類窒化物材料３のバルク特性またはバルク構造特性を（実質的に）変化または改変することなく、希土類窒化物材料３から除去することができる。
【００４７】
例えば、キャッピング層または材料５を除去する前の希土類窒化物材料または層３の格子定数（例えば、面外格子定数）は、キャッピング層または材料５を除去した後の希土類窒化物材料または層３の格子定数と比較したとき、１％未満、または０．５％未満、または０．１％未満または０．０５％未満の変化を受ける。
【００４８】
例えば、本開示に基づくキャッピング材料または層５が除去された後、希土類窒化物材料または層３を周囲雰囲気に曝露することなく除去後の格子定数を測定する。
【００４９】
例えば、本開示に基づくキャッピング５材料または層の除去後、新しいキャッピング層または材料（または任意の材料もしくは層を曝露された希土類窒化物材料もしくは層３の上に生成して周囲雰囲気から保護する）を曝露された希土類窒化物材料または層３上に再度生成させた後に格子定数を測定する。代替キャッピング層または材料は、希土類窒化物材料または層３に適した任意のキャッピング層または材料であってよい。例えば、新しくキャッピングした希土類窒化物材料または層３を周囲雰囲気に曝露した後、格子定数を測定することができる。
【００５０】
格子定数（例えば、面外格子定数）は、例えば、ω−２θスキャンを使用してＸ線回折によって測定される。
【００５１】
希土類窒化物材料３のバルク特性は、キャッピング５が希土類窒化物材料３から除去されても変化しない。
【００５２】
キャッピング５は、例えば、超高真空を含む真空下における蒸発または昇華によって除去することができる。
【００５３】
除去可能な不動態化キャッピングまたはキャッピング層５は、サマリウム、もしくはユウロピウム、もしくはツリウム、もしくはアンチモン、もしくはビスマス、もしくは亜鉛、もしくはヒ素、もしくは銀、もしくはストロンチウム、もしくはカドミウム、もしくはカルシウム、もしくは鉛、もしくはナトリウム、もしくはテルルを含むもしくはそれだけからなり；またはインジウムだけからなる。
【００５４】
除去可能な不動態化キャッピング５は、したがって、サマリウムキャッピング、ユウロピウムキャッピング、ツリウムキャッピング、単独でインジウムキャッピング、アンチモンキャッピング、ビスマスキャッピング、亜鉛キャッピング、ヒ素キャッピング、銀キャッピング、ストロンチウムキャッピング、カドミウムキャッピング、カルシウムキャッピング、鉛キャッピング、ナトリウムキャッピング、またはテルルキャッピングである。
【００５５】
キャッピングまたはキャッピング層５は、例えば、好ましくは低い蒸発／昇華温度（蒸発／昇華の開始が始まる温度を意味する）を有する金属系キャッピングまたはキャッピング層（ＺｎＯまたはＧａＮなどの非二元でも三元でもない合金）である。例えば、キャッピングに加えた圧力が（約）１×１０−４トールもしくは１．３３×ｌ０−２Ｐａにおいて６００℃未満および２００℃超、または（約）１×１０−８トールもしくは１．３３×ｌ０−６Ｐａの圧力において５００℃未満および１００℃超である。
【００５６】
キャッピング層５は、ドープされた希土類窒化物材料または希土類窒化物材料を含むエピタキシャルであってもよい。キャッピング層５は、ドープされた希土類窒化物材料または希土類窒化物材料を含む多結晶、または非晶質であってもよい。
【００５７】
キャッピング５は、したがってエピタキシャルキャッピング層または多結晶もしくは非晶質キャッピング層であってよい。
【００５８】
キャッピングまたはキャッピング層の厚さは、好ましくは約１〜２００ｎｍ、例えば、１２０〜１５０ｎｍまたは約４０〜５０ｎｍである。それはできるだけ薄いことが好ましいが、厚さが２００ｎｍ超でも技術的に機能するはずである。
【００５９】
希土類窒化物は、例えば、窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、および窒化ルテチウム（ＬｕＮ）、ならびにそれらの任意の２種以上の合金からなる群から選択される。
【００６０】
希土類窒化物材料３は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択される希土類窒化物を含むまたはそれだけからなっていてよい。
【００６１】
希土類窒化物材料３は、窒化ランタン（ＬａＮ）、または窒化プラセオジム（ＰｒＮ）、または窒化ネオジム（ＮｄＮ）、または窒化サマリウム（ＳｍＮ）、または窒化ユウロピウム（ＥｕＮ）、または窒化ガドリニウム（ＧｄＮ）、または窒化テルビウム（ＴｂＮ）、または窒化ジスプロシウム（ＤｙＮ）、または窒化ホルミウム（ＨｏＮ）、または窒化エルビウム（ＥｒＮ）、または窒化ツリウム（ＴｍＮ）、または窒化イッテルビウム（ＹｂＮ）、または窒化ルテチウム（ＬｕＮ）を含むまたはそれだけからなっていてよい。
【００６２】
希土類窒化物材料３は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択された任意の２種以上の希土類窒化物の希土類窒化物合金を追加として含んでいてよい。
【００６３】
希土類窒化物材料３は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択された任意の２種以上の希土類窒化物の希土類窒化物合金を代わりに含むまたはそれだけからなっていてよい。
【００６４】
希土類窒化物材料３は、任意の２種以上の希土類窒化物、窒化ランタン（ＬａＮ）、または窒化プラセオジム（ＰｒＮ）、または窒化ネオジム（ＮｄＮ）、または窒化サマリウム（ＳｍＮ）、または窒化ユウロピウム（ＥｕＮ）、または窒化ガドリニウム（ＧｄＮ）、または窒化テルビウム（ＴｂＮ）、または窒化ジスプロシウム（ＤｙＮ）、または窒化ホルミウム（ＨｏＮ）、または窒化エルビウム（ＥｒＮ）、または窒化ツリウム（ＴｍＮ）、または窒化イッテルビウム（ＹｂＮ）、または窒化ルテチウム（ＬｕＮ）の希土類窒化物合金を追加として含んでいてよい。
【００６５】
希土類窒化物材料３は、任意の２種以上の希土類窒化物、窒化ランタン（ＬａＮ）、または窒化プラセオジム（ＰｒＮ）、または窒化ネオジム（ＮｄＮ）、または窒化サマリウム（ＳｍＮ）、または窒化ユウロピウム（ＥｕＮ）、または窒化ガドリニウム（ＧｄＮ）、または窒化テルビウム（ＴｂＮ）、または窒化ジスプロシウム（ＤｙＮ）、または窒化ホルミウム（ＨｏＮ）、または窒化エルビウム（ＥｒＮ）、または窒化ツリウム（ＴｍＮ）、または窒化イッテルビウム（ＹｂＮ）、または窒化ルテチウム（ＬｕＮ）の希土類窒化物合金を代わりに含むまたはそれだけからなっていてよい。
【００６６】
希土類窒化物材料３は、ベリリウム、マグネシウム、カルシウム、ストロンチウム、バリウムおよびラジウムからなる周期表のＩＩ列／属からの化学元素がドープされていてよい。
【００６７】
希土類窒化物材料３は、例えば希土類窒化物層または合金の１つまたはそれ以上の連続層でできていてよい。
【００６８】
希土類窒化物材料またはドープされた希土類窒化物材料は、薄膜である。膜の厚さは、通常約１〜２０００ｎｍである。
【００６９】
希土類窒化物材料３は、少なくとも一層または複数の連続層を含むまたはそれからなっていてよい。
【００７０】
少なくとも一層または多層は、希土類窒化物および／または希土類窒化物の合金を含むまたはそれからなり、したがって希土類窒化物層であり、場合によりドープされた希土類窒化物層であってよい。
【００７１】
希土類窒化物材料３は、例えばキャッピング層５がその上に直接堆積または配置される超格子であってよい。
【００７２】
ドープされたまたはドープされていない希土類窒化物材料３は、エピタキシャル層であってよい。あるいは、ドープされたまたはドープされていない希土類窒化物材料３は、多結晶または非晶質層であってよい。
【００７３】
構造体またはデバイス１は、エピタキシャル構造体もしくはデバイス、多結晶構造体もしくはデバイスまたは非晶質構造体もしくはデバイスであってよい。構造体またはデバイス１は、多層構造体もしくは多層デバイスであってよく、またエピタキシャル多層構造体もしくは多層デバイス、多結晶多層構造体もしくは多層デバイスまたは非晶質多層構造体もしくは多層デバイスであってもよい。
【００７４】
しかしながら、構造体１は、図１の例示された実施形態に限定されず、多くの種類の異なる材料、例えばヘテロ構造から作る、またはさらに含むことができ、その上の上層がキャッピング層５を必要とする希土類窒化物材料３である。例えば、希土類窒化物を含むまたは含まない、異なる材料の１つもしくはそれ以上の層または材料は、テンプレート７または基材９と希土類窒化物層または希土類窒化物材料３の間に存在する。
【００７５】
例えば、構造体またはデバイス１は、スピン−発光ダイオード（ＬＥＤ）であってよく、ここでＬＥＤ活性部分または部位はＧａＮ系であってよく、スピン注入部位３は、窒化ガドリニウム層３から作るまたは窒化ガドリニウムを含むことができる。ＬＥＤ活性部分または部位（１つまたはそれ以上の層を含み得る）は、例えばテンプレート７または基材９とスピン注入部位３の間に存在する。キャッピング層５は、スピン注入部位３を被覆し、または層もしくは材料３と直接接触している。
【００７６】
構造体またはデバイス１は、したがって、少なくとも１つの追加の光学もしくは電気的に活性な層（複数可）または基材もしくはテンプレートと希土類窒化物材料３の間に配置された部位を含んでいてもよい。
【００７７】
あるいは、構造体またはデバイス１は、図１ｂに示すとおり、ＲＥＮ材料または層（複数可）３／非ＲＥＮ材料または層（複数可）１５／ＲＥＮ材料または層（複数可）１７を含むまたはそれからなる三層超格子であり得る。このような三層超格子は、例えば、ジョセフソン接合または磁気トンネル接合を形成する。
【００７８】
キャッピング５は、希土類窒化物材料層上に堆積したキャッピング層であってもよい。
【００７９】
上記実施例は、非限定的な例であり、本発明は、上にキャッピング層５が堆積または形成されている希土類窒化物材料３を含むまたはそれからなる任意の構造体またはデバイス１に関することを理解されよう。
【００８０】
除去可能な不動態化キャッピング５を含む希土類窒化物構造体１または希土類窒化物デバイス１を製造するための方法には、希土類窒化物材料３を提供する工程および希土類窒化物材料３を不動態化するための除去可能なキャッピング５を堆積させる工程が含まれる。
【００８１】
例示的な一実施形態によれば、エピタキシャルサマリウム（Ｓｍ）膜５でキャップされたエピタキシャル窒化ガドリニウム（ＧｄＮ）膜３は、従来のＧｄおよびＳｍ蒸発セルを備えた分子線エピタキシーシステムで成長させた。
【００８２】
受入れたままのＧｄおよびＳｍ固体装入物の純度は３Ｎであった。ＧｄＮの成長のために使用した窒素前駆体は、純粋な分子窒素（Ｎ２）ガスであった。Ｎ２の純度は、少なくとも４Ｎであった。エピタキシャルＳｍ膜５でキャップしたエピタキシャルＧｄＮ  ３の成長は、（１１１）面に沿って配向した脱酸素したシリコン基材９上に成長した厚さ１００ｎｍ〜２００ｎｍのＡｌＮバッファー層１１上で実施された。
【００８３】
ＧｄＮ膜３は、約６０ｎｍ／時の成長速度および１×１０−４トールの窒素の分圧下で、６５０〜７００℃の基材温度で成長した。ＧｄＮ膜３の厚さは、約３０ｎｍである。ＧｄＮ膜は、空気中での分解を回避するために、厚さ８０ｎｍのエピタキシャルＳｍ層でキャップされた。Ｓｍ層５は、室温、通常約３０℃の温度で、約１５０ｎｍ／ｈの堆積速度で成長させた。成長中の圧力は、１×１０−７トールと測定された。層の厚さは、走査型電子顕微鏡およびＸ線反射率を含む組合せたｅｘ−ｓｉｔｕ測定によって決定された。
【００８４】
この実施例においてキャッピング層が周囲温度で堆積するが、あるいは高温で堆積させることができる。高温の値は、材料によって決まる。
【００８５】
上記実施例におけるＲＥＮ層３は、エピタキシャルであるが、しかしながら、層３は、この成長プロセスを使用しても多結晶または非晶質にすることができる。
【００８６】
多結晶または非晶質ＲＥＮ層は、例えば、室温または約４００℃未満の温度で堆積させると得ることができる。多結晶または非晶質ＲＥＮ層は、例えば、多結晶もしくは非晶質基材またはテンプレート上に堆積させると得ることができる。後続のキャッピング層成長は、非晶質または多結晶キャッピング層をもたらすことになる。
【００８７】
好ましくは、キャッピング層５は、金属系層である。エピタキシャル成長は次いで、金属吸着原子の表面拡散が大きいため、室温で実施される。
【００８８】
上記実施例は、Ｓｍキャッピングに関する。上述された他のキャッピング層材料は、当業者に既知の真空および超高真空技術を使用して堆積させることができる。適当な技術には、パルスレーザー蒸着（ＰＬＤ）およびＤＣ／ＲＦマグネトロンスパッタリングを含む物理蒸着（ＰＶＤ）、熱蒸発、および分子線エピタキシー（ＭＢＥ）があるが、それだけには限定されない。それだけには限らないが、有機金属化学気相成長（ＭＯＣＶＤ）を含む他の技術も使用することができる。キャッピング層供給源は、成長表面に気体原子または分子をもたらすことができる物質である。成長速度は、通常約１μｍ／ｈ以下である。
【００８９】
図１ａは、サマリウム５のエピタキシャル層が基材またはテンプレート上のＧｄＮ  ３のエピタキシャル層上に堆積されており、ＡｌＮバッファー層１１がシリコン９上に堆積されている構造体を示す概略断面図である。
【００９０】
Ｓｍ層５のエピタキシャル特性の状態／品質は、反射高エネルギー回折（ＲＨＥＥＤ）およびＸ線回折の非対称φ−スキャンによって表価される。図２は、（ａ）Ｓｍ＜１−２１０＞方向に沿ってＲＨＥＥＤパターンを示し、（ｂ）Ｓｍ＜１−１００＞および図３は、それぞれＡｌＮおよびＧｄＮ層の（１０−１２）および（００２）反射に沿った（１０２）Ｓｍ反射の非対称φ−スキャンを示す。測定は、周囲温度で実施する。それらの測定から推測されるエピタキシャル関係は、Ｓｍ（０００１）｜｜ＧｄＮ（１１１）｜｜ＡｌＮ（０００１）およびＳｍ＜１−２１０＞｜｜ＡｌＮ＜１−２１０＞である。
【００９１】
Ｘ線回折の非対称φ−スキャンは、分子線エピタキシーシステムから試料を取り出した後にｅｘ−ｓｉｔｕで行なった。試料の一部は、次いで、キャッピング層５を除去するために、分子線エピタキシーシステムに再導入した。
【００９２】
希土類窒化物材料３を不動態化するためのキャッピング５を除去するための方法には、希土類窒化物材料および希土類窒化物材料を不動態化するための除去可能なキャッピング５を含む構造体またはデバイスを形成する工程および例えば超高真空を含む真空下での蒸発または昇華によってキャッピング５を除去する工程が含まれる。
【００９３】
例示的な一実施形態によれば、Ｓｍエピタキシャルキャッピング層５は、超高真空環境内で試料を加熱することによって除去された。試料は、均一に加熱される。真空系またはチャンバー中の圧力は、通常約５×１０−８トールであった。試料は、５００〜５５０℃の温度で約４５分間加熱した。
【００９４】
この具体例における真空系中の圧力は、通常約５×１０−８トールであった。真空系中の圧力は、好ましくは約１０−３トール以下、またはより好ましくは１０−５トール以下である。試料は、室温まで冷まして、代替ガリウム窒化物（ＧａＮ）キャッピング層５ｂを露出した／残りのＧｄＮ層３上に堆積させる。多結晶ＧａＮキャッピング層５ｂは、厚さが４０ｎｍである。新しい構造体１ｂは、図４に概略的に示す。
【００９５】
例示的な実施形態におけるキャッピング層５は、空気に曝露された後に除去される。しかしながら、これは、真空下または不活性ガスの雰囲気下で維持された構造体１で実施することができる。
【００９６】
キャッピング層５は、高温で除去される。温度は、考慮される材料の蒸発／昇華の温度またはより高い温度に対応する。選択された蒸発／昇華値の温度は、チャンバー内の圧力の関数であることに留意されたい。
【００９７】
キャッピング層は、真空または超高真空系中で生じる蒸発または昇華によって除去される。真空系中の圧力は、通常約１０−３トール以下である。
【００９８】
除去プロセスは、有利には、下層にある希土類窒化物材料または層３の構造または電気または光学特性を改変しない。
【００９９】
上記実施例は、Ｓｍキャッピングの除去に関する。前述の他の金属系キャッピングの除去も、蒸発／昇華プロセスによって行なわれる。キャッピング層は、構造体を加熱することによって除去される。
【０１００】
全ての場合において（Ｓｍを含む）、例えば、６００℃未満および２００℃超の温度で（約１×１０−４トールもしくは１．３３×ｌ０−２Ｐａの圧力をキャッピングに加えて、または５００℃未満および１００℃超の温度で、（約）１×１０−８トールもしくは１．３３×ｌ０−６Ｐａの圧力で、構造の加熱が実施される。
【０１０１】
本発明はまた、上記の除去方法によって製造されるキャッピングレス構造体に関し、構造体またはデバイスが、このキャッピングレス構造上にさらなる層を堆積することによって製造される。
【０１０２】
図５は、Ｓｍ／ＧｄＮ／ＡｌＮ／Ｓｉ（１１１）を含むアズグロウン構造体１（下側曲線）およびＳｍキャッピング層５が除去され、ＧａＮキャッピング層で再キャップされたＳｍ／ＧｄＮ／ＡｌＮ／Ｓｉ（１１１）を含む初期構造体から形成された構造体（上側曲線）のω−２θスキャンを示す。Ｓｍが除去された構造体のω−２θスキャンは、サマリウムに関連するどんなピークおよび反射も示さない。さらに、（１１１）ＧｄＮ反射の半値全幅（ＦＷＨＭ）および角度位置は、蒸発プロセスの前後で比較可能である。
【０１０３】
初期Ｓｍキャッピング層５を有し、次いでＧａＮキャッピング層を有する希土類窒化物材料ＧｄＮの面外格子定数（層の表面に対して垂直な方法に沿った格子定数）は、ブラッグ−ブレンターノ条件内で従来のω−２θスキャンを使用して得られた図５の測定されたＸ線回折データを使用して決定された。Ｓｍキャッピング層を除去する前に、ＧｄＮについて決定または抽出された格子定数は、ｃ＝０．４９８５６０ｎｍであり、再キャップされたＧａＮキャッピング層で除去した後は、ｃ＝０．４９８３７７ｎｍ、または−０．０４％ほど低い変化であり、除去プロセスが希土類窒化物材料ＧｄＮの構造パラメーターを（有意に）変化させなかったことを強調している。
【０１０４】
ω−２θスキャンは、例えば、対称的ブラッグ−ブレンターノ幾何学的配置において、回折Ｘ線が（２θ）で検出される角度が入射角の速度（ω）の２倍で変化するプロセスとして説明することができる（散乱ベクトルが常に試料表面に垂直に向くように）。ω−２θまたは２θ−ωは、データがどの角度に対してプロットされているかを特定し；図５は、２θ−ωとしてプロットされている。
【０１０５】
データを得るために使用した機器は、動作電圧４５ｋＶおよび電流４０ｍＡでＣｕＫα放射線を使用したＰＡＮａｌｙｔｉｃａｌ  Ｘｐｅｒｔ  Ｐｒｏ回折計である。
【０１０６】
測定値は、室温、例えば、（約）２０℃で得られる。
【０１０７】
ブラッグの法則を使用して結晶構造内で、回折ピークの角度位置により、平行平面間の距離、したがって格子定数が決定する。この決定の詳細は、例えば、Ｔｈｅｏｒｙ  ｏｆ  Ｘ−Ｒａｙ  Ｄｉｆｆｒａｃｔｉｏｎ  ｉｎ  Ｃｒｙｓｔａｌｓ  ｂｙ  Ｗｉｌｌｉａｍ  Ｈ．  Ｚａｃｈａｒｉａｓｅｎ、Ｄｏｖｅｒ  Ｐｕｂｌｉｃａｔｉｏｎｓ、１９９５年で見つけることができる。
【０１０８】
例えば、ピーク中心は、格子定数を決定するのに使用され、例えば偽フォークト関数のようなピークモデルとデータをあてはめることによって得られる。
【０１０９】
図６ａおよび図６ｂに示した磁化曲線は、Ｓｍ／ＧｄＮ／ＡｌＮ／Ｓｉ（１１１）を含むアズグロウン構造体１におけるＧｄＮ層３の磁気特性が、Ｓｍキャッピング層５が除去され、ＧａＮキャッピング層で再キャップされたＳｍ／ＧｄＮ／ＡｌＮ／Ｓｉ（１１１）を含む初期構造体から形成された構造体のものと実質的に同じであることを裏付ける。
【０１１０】
図６（ａ）は、Ｓｍ／ＧｄＮ／ＡｌＮ／Ｓｉ（１１１）を含むアズグロウン構造体（実線の曲線）およびＳｍキャッピング層が除去され、ＧａＮキャッピング層で再キャップされたＳｍ／ＧｄＮ／ＡｌＮ／Ｓｉ（１１１）を含む初期構造体から形成された構造体（破線の曲線）の２５０エルステッドの印加磁場下での面内磁場−冷却（ＦＣ）磁化を示す。キュリー温度は、ＧｄＮ薄膜に従って、約７０Ｋである。
【０１１１】
図６（ｂ）は、Ｓｍ／ＧｄＮ／ＡｌＮ／Ｓｉ（１１１）を含むアズグロウン構造体およびＳｍキャッピング層が除去され、ＧａＮキャッピング層で再キャップされたＳｍ／ＧｄＮ／ＡｌＮ／Ｓｉ（１１１）を含む初期構造体から形成された構造体の５Ｋにおける磁場依存磁化を示す。磁気モーメントは、ガドリニウムイオン当たり約６．５ボーア磁子であり、ＧｄＮ膜に従って、坑電界は約２５０エルステッドである。
【０１１２】
本明細書に記載のデバイス、方法および技術の種々の態様は、単独で使用しても、組み合わせて使用しても、または前述の詳細に記載されている実施形態において具体的に議論していない種々の構成で使用してもよく、したがって、前述の説明または図面記載されている要素の詳細および構成への適用に限定されない。例えば、一実施形態で説明した態様は、他の実施形態で説明した態様と任意の方法で組み合わせることができる。本発明をある特定の好ましい実施形態に関して開示してきたが、本発明の領域および範囲から逸脱することなく、説明した実施形態およびその均等物について多くの変更、修正、および変化が可能である。特に、任意の一実施形態の特徴は、任意の他の実施形態の特徴と組み合わせることができる。したがって、本発明は上記の実施形態に限定されず、添付の特許請求の範囲の文言に従って、最も広範な合理的解釈を提供するものとする。
【図１ａ】
2020509573.tif 000003
【図１ｂ】
2020509573.tif 000004
【図２】
2020509573.tif 000005
【図３】
2020509573.tif 000006
【図４】
2020509573.tif 000007
【図５】
2020509573.tif 000008
【図６ａ】
2020509573.tif 000009
【図６ｂ】
2020509573.tif 000010
【国際調査報告】
2020509573.tif 000011
2020509573.tif 000012
2020509573.tif 000013